(57)【要約】【課題】印加電圧に応じてヘイズを２種類以上に切替可能な調光層を具備する調光体での給電構造（電極構造）を改良し、透明導電膜上の導電ペーストと銅テープとの接合強度を向上すると共に、リード線とのハンダ接合部が保護され、調光体端部の機械的強度，耐候性の向上が図られた構成の電極構造を提案する。【解決手段】調光体の端部に設けられた前記透明電極への電気的接続のための接続領域では、少なくとも、前記透明電極上に形成された第１の導電層、前記第１の導電層上に形成された第２の導電層（および／または、透明電極と前記第１の導電層との間に形成された第３の導電層）からなる積層構造が存在し、前記第２の導電層にリード線などの接続部材が半田接続され、半田部分と上記接続領域全体を覆う状態で電極保護層が形成されている電極構造とする。【選択図】図６
2018022154.tif 000002
【特許請求の範囲】
【請求項１】
印加電圧に応じてヘイズを２段階以上に切替可能な調光層が、当該調光層に電圧を印加する透明電極を有する透明基材に挟持されている調光体において、
前記調光体の端部に設けられ、前記透明電極上に形成された第１の導電層、および前記第１の導電層上に形成された第２の導電層を少なくとも有し、前記透明電極へ電気的接続を行う接続領域を有し、
前記第２の導電層から外部に電気的接続されていることを特徴とする調光体。
【請求項２】
前記第１の導電層は、導電性フィラーを含む材料、またはカーボンブラックの分散混合されてなるアクリル系粘着剤を含むカーボンテープ材であることを特徴とする請求項１に記載の調光体。
【請求項３】
前記第２の導電層が銅テープであることを特徴とする請求項１または請求項２に記載の調光体。
【請求項４】
請求項１に記載の調光体であって、
前記接続領域は、前記透明電極と前記第１の導電層間に第３の導電層を有することを特徴とする調光体。
【請求項５】
前記第３の導電層は、低抵抗金属を主成分とする導電性ペーストであることを特徴とする請求項４に記載の調光体。
【請求項６】
前記第１の導電層の面積をＡ、前記第２の導電層の面積をＢ、前記第３の導電層の面積をＣとすると、Ｃ＞Ａ＞Ｂの関係を有する請求項４または請求項５に記載の調光体。
【請求項７】
少なくとも前記接続領域の全体を覆うように電極保護層が形成されていることを特徴とする請求項１から請求項６のいずれか１項に記載の調光体。
【請求項８】
前記電極保護層による被覆領域は、自身が覆う前記接続領域が設けられている前記透明基材とは異なる透明基材の一部にまで延伸していることを特徴とする請求項７に記載の調光体。
【発明の詳細な説明】
【技術分野】
【０００１】
本発明は、電気的制御によって光の透過状態を制御する光学素子を備えた調光体に関し、特に、透明電極層付き透明基材へのリード線連結構造として好適な給電構造（電極構造）の改良された調光体に関する。
【０００２】
以降の説明においては、調光体，調光装置，調光シート，調光フィルムなど各種用語を混在して用いることもあるが、透明基材が、例えばガラス板，アクリル板などのリジッドな基材であったり、フレキシブルな樹脂フィルムであったり、フレキシブルな調光フィルムが厚さ，剛性確保のため、リジッドな基材に固定される（あるいは、挟持された合わせガラスの形態とされる）ことに起因する最終形態に伴う相違であり、本願発明ではそれらを同義語として取扱うものとする。
【背景技術】
【０００３】
不透明状態（あるいは白濁状態）と透明状態とを切り替える調光シートは様々な用途で用いられている。例えば、調光シートは、電極間に保持された液晶層を備え、電極に印加する電圧により液晶層に含まれる液晶分子の配向状態を変化させて、入射した光を散乱する不透明状態と、入射した光を透過する透明状態とを切り替え可能に構成されている。（例えば、特許文献１参照）調光シートは、例えばガラス等の透明基材に固定することにより、窓ガラスや展示ウィンドウ、間仕切りなどに採用することが可能となり、例えばプライベート空間とパブリック空間とを分離するため等、空間を分離する設備の他、自動車のサンルーフやサンバイザー用途としての利用についても提案されている。
【０００４】
調光体３０における電極構造は、図１に示すように、液晶層３３、並びに透明導電膜３５ａ及びＰＥＴフィルム３４ａが切り欠かれた調光体３０の一端に設けられ、露出した透明導電膜３５ｂの上に塗布された銀ペースト４０と、銀ペースト４０の上側に圧着されたピンコネクタ４１とから成る。ピンコネクタ４１は舌片状に延出する延出部４１ａを備え、ハンダ４２によってリード線４３が当該延出部４１ａに連結されている。（例えば、特許文献２参照）
図示されるように調光体３０における電極構造は、ＰＥＴフィルム３４ａで覆われないため、外部に露出する。この電極構造は、調光体３０が合わせガラスに用いられて窓枠に填め込まれる際、サッシ等に飲み込まれるため、合わせガラスにおける板ガラス等で覆う必要性はないとされていたが、調光体３０を用いた合わせガラスの窓枠への施工時におけるハンドリング改善の観点より、当該電極構造を板ガラス等で覆うことが必要とされる用途もある。
【０００５】
調光体３０を用いた合わせガラスの作成の際、透明導電膜３５ａ及びＰＥＴフィルム３４ａにおける切り欠かれた部位に板ガラスへの押圧力に起因する応力が集中し、集中応力によって透明導電膜３５ａ及びＰＥＴフィルム３４ａが透明導電膜３５ｂ及びＰＥＴフィルム３４ｂの方へ曲折されるため、透明導電膜３５ａ及び透明導電膜３５ｂが接触して電気的に短絡し、その結果、調光体３０の動作不良が発生するという問題を解消するため、「電極構造の厚さが、液晶層、透明導電膜のうち他の透明導電膜及び他の透明導電膜が配設された基板の厚さの積算値以上である」様に設計した給電構造に係る提案も公知である。（特許文献３；図２参照）
図２では、銀ペースト１１１，銅テープ１１２，コネクタ１１３の厚さの積算値が、液晶層１０８，透明導電膜１１０ａ，ＰＥＴフィルム１０９ａの厚さの積算値以上となるように各部の厚みが調整される。
【０００６】
図２において、合わせガラス１００は、対向する一対の板ガラス１０１ａ，ｂと、該板ガラス１０１ａ，ｂの各々における対向面に配設された、例えば、ＥＶＡ（エチレン−酢酸ビニル共重合体）から成る透明な中間膜１０２ａ，ｂと、該中間膜１０２ａ，ｂの間に挟持された下記に示す調光体１０３とを備えている。
【０００７】
この調光体１０３は、複数の空孔１０４を有するラテックスから成る透明なポリマーフィルム１０５及び上記空孔１０４の各々に液晶分子１０６が封入されることによって形成された液晶カプセル１０７から成る液晶層１０８と、間に液晶層１０８を挟持する一対のＰＥＴフィルム（基板）１０９ａ，ｂと、該一対のＰＥＴフィルム１０９ａ，ｂの各々における対向面に配設された透明導電膜１１０ａ，ｂとを備え、さらに、調光体１０３の一端において液晶層１０８、並びに透明導電膜１１０ａ及びＰＥＴフィルム１０９ａが切り欠かれることによって露出した透明導電膜１１０ｂの上に設けられた下記に示す電極構造を備えている。
【０００８】
この電極構造は、露出した透明導電膜１１０ｂ上に塗布された銀ペースト１１１及び銀ペースト１１１の上側に貼着された銅テープ１１２から成る接続基部と、一端が銅テープ１１２に圧着され且つ他端が合わせガラス１００の周縁部より舌片状に突出した、例えば、銅等の金属から成る板状のコネクタ１１３（メッシュ構造の接続部）とを有し、コネクタ１１３には、ハンダ１１４によって不図示の外部電源より電力を供給するリード線１１５（配線）が固着されている。
【先行技術文献】
【特許文献】
【０００９】
【特許文献１】特開２０１４−１４６０５１号公報
【特許文献２】実公平６−３７３９５号公報
【特許文献３】特許第４０６０２４９号
【発明の概要】
【発明が解決しようとする課題】
【００１０】
銅テープ１１２はその裏面の接着剤により銀ペースト層１１１に対面接着していて、両者の接着強度は前記接着剤の接着力に強く依存している。そのため、接着力が経時的に弱まると剥離するなどして電気的絶縁を招くこともある。また、調光体１０３をガラス板で挟んで合わせガラスとするときの加工熱によっても接着剤の劣化が生じやすい。そのため、銅テープ１１２の接着力が弱まりやすく、合わせガラスの製造工程における剥離といった問題も招きやすい。一方で、上記の通り複数層からなる電極構造では、電気抵抗が不安定となる惧れも指摘される。この点、調光体の高精度な制御には安定した電気抵抗の確保が不可欠とされている。
【００１１】
そこで本発明は、少なくとも透明導電膜と電極構造との接合強度を向上させた調光体を提供することを目的とする。さらには、接合強度を確保しつつも安定した電気抵抗を確保することが可能な調光体を提供することも目的とする。
【課題を解決するための手段】
【００１２】
本発明の調光体は、
印加電圧に応じてヘイズを２段階以上に切替可能な調光層が、当該調光層に電圧を印加する透明電極を有する透明基材に挟持されている調光体において、
前記調光体の端部に設けられ、前記透明電極上に形成された第１の導電層、および前記第１の導電層上に形成された第２の導電層を少なくとも有し、前記透明電極へ電気的接続を行う接続領域を有し、
前記第２の導電層から外部に電気的接続されていることを特徴とする。
【００１３】
あるいは、前記透明電極と前記第１の導電層間に、接着強度，機械的強度，導体間の電気抵抗調整などの目的で、第３の導電層を介在させた構成としても良い。
【００１４】
上記第１の導電層としては、導電性フィラーを含む材料、またはカーボンブラックの分散混合されてなるアクリル系粘着剤を含むカーボンテープ材の採用が好ましい。
上記第２の導電層としては、銅テープの採用が好ましい。
上記第３の導電層としては、低抵抗金属を主成分とする導電性ペーストの採用が好ましい。
上記電極保護層としては、紫外線硬化性樹脂の採用が好ましい。
透明基材としては樹脂フィルムの採用が好ましい。
【００１５】
上記第１の導電層の面積をＡ、上記第２の導電層の面積をＢ、上記第３の導電層の面積をＣとする場合に、Ｃ＞Ａ＞Ｂの関係を有することが好ましい。
【発明の効果】
【００１６】
以上のように、本発明によれば、少なくとも透明導電膜と電極構造との接合強度を向上させた調光体が提供される。
【図面の簡単な説明】
【００１７】
【図１】従来技術に係る給電構造（電極構造）の一例を示す説明図。
【図２】従来技術に係る給電構造（電極構造）の他例を示す説明図。
【図３】調光体の構成例を示す端面面図。
【図４】調光体の構成例を示す端面図。
【図５】調光体の接合領域を示す平面図。
【図６】図５における半田接合箇所を含む接続領域を拡大して示す平面図，端面図。
【発明を実施するための形態】
【００１８】
以下、本発明の実施形態について図示を用いて説明するが、本発明は以下の図示・説明によって限定されるものではない。
本発明では、調光層として、三次元の網目状に形成された樹脂からなるポリマーネットワークの内部に形成された空隙内に液晶分子が配置されたタイプのＰＮＬＣ（ポリマーネットワーク液晶）、またはポリマー中に分散配置される液晶分子を有するタイプのＰＤＬＣ（高分子分散液晶）の何れかを採用することを想定しているが調光層としてはこれ以外の構成であってもよい。
【００１９】
＜ＰＮＬＣによる調光体＞
ＰＮＬＣからなる調光層を具備するスクリーンの製造にあたっては、液晶と光重合性化合物（モノマー）との混合物を一対の透明電極基板の間に挟み、一定の条件下で紫外線を照射し、光重合によって光重合性化合物が高分子に変化すると共に、光重合および架橋結合により、微細なドメイン（高分子の空隙）を無数に有するポリマーネットワークが液晶中に形成する。
【００２０】
ＰＮＬＣの駆動電圧は、一般にポリマーネットワークの構造上の特性（ドメインの大きさや形状，ポリマーネットワークの膜厚など）に依存しており、ポリマーネットワークの構造と、得られる光透過／散乱度との関係において、駆動電圧が決定されている。
１００Ｖ以下の電圧領域において、十分な光透過／散乱度が得られるようなＰＮＬＣを構成するには、各ドメインがいずれも適正な大きさで均一となるように、かつ、形状も均一となるようにポリマーネットワークを形成する必要がある。
本発明では、ポリマーネットワーク構造に依存するドメインサイズを３μｍ以下、好ましくは２μｍ以下、一層好ましくは約１μｍとなる様に制御する。
【００２１】
製造方法の詳細については、九州ナノテック光学株式会社による特許第４３８７９３１号に説明されており、本発明の実施形態においても、調光体となる液晶素子の製造は前記特許に準拠したプロセスを採用する。
前記プロセスは、上述した「サイズや方向性の制御されたネットワーク構造」の設計〜製造の上で非常に有効である。
【００２２】
図３に示すように、本実施形態による調光体１は、ＰＮＬＣからなる調光層２と透明導電フィルム３とを備えている。
透明導電フィルム３は、調光層２（ＰＮＬＣ）を挟持しており、調光層２（ＰＮＬＣ）に電圧を印加して、高ヘイズ（散乱状態），低ヘイズ（透過状態）を変化させる。
【００２３】
調光層２は、５μｍ〜５０μｍ（好適には１０μｍ〜２５μｍ程度）の厚さでの製造が好ましい。
透明導電フィルム３は、フィルム基材５上にＩＴＯやＩＺＯや有機導電膜などの透明な導電材料からなる透明電極６を成膜してなる透明導電フィルム３ａ，３ｂを互いの透明電極６側を対向して調光層２を挟持する。
透明電極６の好適な厚さは略８０ｎｍ以上１５０ｎｍ以下である。
尚、ＰＮＬＣでは印加電圧に応じて、０／１以外の中間調のヘイズ状態を表現することも可能である。
【００２４】
リバースタイプの調光層２（ＰＮＬＣ）を具備する調光体１では、調光層２の上側の透明導電フィルム３ａの間に配向膜７ａを積層するとともに、調光層２の下側の透明導電フィルム３ｂの間にも配向膜７ｂが積層される。（図４参照）
ポリマーネットワーク及び液晶分子は、一対の配向膜７ａ，７ｂの間に配置されている。配向膜７ａ，７ｂは、いわゆる垂直配向膜であり、調光層２に電圧を印加していないときに、液晶分子の長手方向が配向膜７ａ，７ｂの法線方向に沿うように、当該液晶分子を配向する。このため、リバースタイプの調光層２（ＰＮＬＣ）は、電圧を印加していないときに低ヘイズ状態となり、透過性が高くなる。
【００２５】
透明導電フィルム３ａ，３ｂを構成する透明基材５には、ポリエチレンテレフタレート（ＰＥＴ）フィルム，ポリエチレン（ＰＥ）フィルム，ポリカーボネート（ＰＣ）フィルムなどを用いることができる。透明基材５の厚みは、約５０〜２００μｍ程度が望ましい。
透明導電フィルム３ａ，３ｂを構成する透明導電層６には、一般的にＩＴＯなどの金属酸化物が用いられるが、ＩＴＯに替えて低抵抗の導電性ポリマーを採用することも可能である。導電性ポリマーとしては、ＰＥＤＯＴ／ＰＳＳに例示されるπ共役系導電性高分子にドープされたポリアニオンを含む材料の採用が好適である。
【００２６】
ＩＴＯ，ＩＺＯ，有機導電膜からなる透明電極６は、ハンダに接着しないため、ハンダ付が可能となる様に、透明電極上に金属メッキ層（Ｎｉが代表的）を形成したり、導電性接着剤による厚膜層を形成するなどの中継的役割を担う端子処理が必要となる。
この点に着目し、本実施形態では、透明電極１１０上に、接着強度を一層高める上で第３の導電層１１１として銀ペーストが、第１の導電層１２０としてカーボンテープが、第２の導電層１１２として銅テープが、それぞれ用いられる。
【００２７】
第１の導電層は、透明電極６（または、後述する第３の導電層）と第２の導電層との接続強度を向上させ、かつ電気的接続を保つことが目的である。例えば、第１の導電層としては、導電性フィラーを含む材料、またはカーボンブラックの分散混合されてなるアクリル系粘着剤が挙げられる。導電性フィラーとしては、カーボンブラックが挙げられる。第１の導電層に含まれる接着剤や粘着剤の材料はアクリル系やウレタン系など公知のものでよい。この第１の導電層はベース基材を含んでもよい。ベース基材としては、例えば銅箔やアルミ箔や亜鉛箔などの金属箔、不織布、プラスチックフィルムなど公知のものでよい。ベース基材はエンボス加工がされていてもよい。ベース基材に銅やニッケルのめっきや蒸着をした構成にしてもよい。第１の導電層は両面に粘着性があってもよいし、一方の面だけに粘着性があってもよい。第１の導電層の一方の面だけに粘着性がある場合は、他方の面は金属表面になっているか導電性のコーティングがされているものが好ましい。第１の導電層の表面抵抗値は０．５Ω／平方センチメートル以下が好ましく、０．１Ω／平方センチメートル以下がより好ましい。
【００２８】
第２の導電層は、リード線との電気的接続がよいものが推奨される。例えば、銅箔と粘着剤からなる銅テープが挙げられる。
【００２９】
第３の導電層は、透明電極との密着性が良い材料として銀ペーストが採用されている。但しこれに限定されるものではなく、例えば他の導電ペーストを用いることができる。
【００３０】
本実施形態では、第１，第２，第３の導電層それぞれの面積をＡ，Ｂ，Ｃと設定すると、Ｃ＞Ａ＞Ｂとなるように構成される。これにより、絶縁保護層である紫外線硬化性樹脂の硬化物が、第１〜第３の各導電層とそれぞれ確実に接触面積を十分にして接合する。そのため、層間剥離のおそれが低減し、合わせガラス形態への加工など、調光体の後加工においての接着強度低下に伴う製造上のリスクが一層解消されることになる。さらに本実施形態では、第１の導電層が第３の導電層からはみ出ることなく、また第２の導電層が第１の導電層からはみ出ることなく形成されている。また、いずれの導電層も透明電極６内に収まる寸法に設計されている。これにより、外部電源から調光体に給電を行なう半田接合部を含む接続領域が舌片状に延出することのない電極構造が提供される。つまり、上記半田接合部が調光体の面内に収まることから保護され、調光体端部の機械的強度，耐候性の向上が図られた構成の電極構造が提供される。
【００３１】
ここで、第１の導電層としてカーボンテープを採用することにより、透明電極６（または、第３の導電層）と第２の導電層との電気的接続が良好となり、翻ってこれら接続領域を介してなる透明電極と半田１１４との電気的接続抵抗が改善されるという効果を奏する。
【００３２】
ここで、第１の導電層としてカーボンテープを採用することにより、透明電極６（または、第３の導電層）と第２の導電層との電気的接続が良好となり、翻ってこれら接続領域を介してなる透明電極と半田１１４との電気的接続抵抗が改善される。
従来、端子部での接触抵抗の低下にあたっては、接触する部分に高価な金メッキを使用したり、接触する部分にバネ性を持たせる構造を採用して圧力をかけるなど、接触抵抗の上昇に伴う発熱，消費電力の無駄，導通不良の発生を回避する手法が採用されていた。これに対して本実施形態では、導電ペースト１１１と銅テープ１１２の間にカーボンテープ１２０を介在させることにより、接触抵抗の低下の上で有効なことが確認された。本実施形態の調光体１は、樹脂製の透明基材を具備する構成であるためメッキや溶融ボンディングの様な高温加熱処理の採用が不可能である。つまり、本発明によれば、カーボンテープ１２０を使用することにより、従前に比べ簡素な工程で安定した電気抵抗を得ることが可能になった。
【００３３】
カーボンテープ１２０の介在の有無に応じた電気的接続抵抗（接触抵抗）の測定結果を下記表１に示す。
測定にあたっては、液晶層を挟持する上下の電極端子（銅テープ１１２）間の抵抗値を、第１，第２，第３の導電層を具備する構成のサンプル１，２（それぞれ処方の異なるカーボンテープあり）と、第１の導電層（カーボンテープ）を具備しない以外はサンプル１，２と等しい条件のサンプル３（カーボンテープなし）について、４２８５ＡプレシジョンＬＣＲメータを用いた。
測定範囲の全ての周波数帯域で、カーボンテープを採用した本実施形態（サンプル１，２）の抵抗値が、カーボンテープをしないサンプル３の抵抗値に比して低下していることが確認される。
【００３４】
【表１】
2018022154.tif 000003
【００３５】
なお、特許文献２，３に記載の給電構造では、ピンコネクタ４１，コネクタ１１３は、下層に位置する銀ペースト４０（１１１），銀ペースト１１１の上側に貼着された銅テープ１１２の断裁された端部から舌片状に延出しており、リード線（４３，１１５）とのハンダ接合部は調光体から延出されたむき出しのままであり、機械的，耐環境性，電気的短絡に対する保護が不十分な形態が維持されていると言える。
【００３６】
特許文献２に記載の構成では、板ガラス等で覆った合わせガラスの形態にする前提で電極構造を構成する各部の厚さを設計し、板ガラスで挟み込んで電極構造を保護してはいる。しかし、延出されたリード線とのハンダ接合部に対する保護は何ら考慮されていない。そのため、本実施形態のように、接続領域の全体を覆うように電極保護層を形成してもよい。
【００３７】
図５は、本実施形態による調光体を示す平面図である。
【００３８】
一例として、縦横２．８ｍ×１．２ｍの調光体における同図下端部に、２箇所（左：表側＝紙面手前側１１６ａ，右：裏側＝紙面奥側１１６ｂ）に帯状の接続領域が形成される。
【００３９】
各帯状の接続領域は、調光体の横幅Ｗの約４０％長さ（＝４８ｃｍ）であり、表裏で重なり合わない様に、左右端部との余白，接続領域同士の間隔を適度に保って配置されている。端部との額縁状の余白は、フレームに装着，合わせガラス形態とする際の封止部の加工をする上で必要となる。
【００４０】
接続領域サイズは図示に限らず、調光体内部でＰＮＬＣが挟持された領域サイズ（矩形の調光体シートの一辺）の１００％近い長さに渡っても、リード線が半田接合されるポイントを僅かに超える程度（＞０％）であっても良いが、調光体シートの一辺長さの５０％以上のサイズの場合は、表裏の接続領域１１６ａ，１１６ｂを同一辺の端部近傍で重なり合うことなく配置する上では設計上の制約を受けることになる。
【００４１】
調光体の面積が大きくなると、給電部から離れた調光体の領域では、透明電極の抵抗により電圧降下が発生し、調光層に印加される実効電圧が低下する。給電部近傍と、給電部から離れた位置とにおいて実効電圧の差が大きくなると、例えば、給電部近傍では調光体が透明となり、給電部から離れた位置では調光体が不透明となってしまうという「ヘイズ差（ムラ）」が無視できない問題となるため、給電部では、実効電圧の差が問題視されない程度のサイズや配置関係（離間距離が過剰でないこと）が要求される。
【００４２】
図６は、図５の接続領域を拡大して示す平面図および図５におけるＡ−Ａ’線での端面図（（ａ）〜（ｄ）の４種類）である。
【００４３】
接続領域１１６ａ，１１６ｂの配置箇所では、ＰＥＴフィルムに例示される透明基材１０９（および透明導電膜１１０）に切り欠け（ハーフカット）を形成し、露出させた他方の透明基材側の透明導電膜１１０面上に含まれるように面積Ａの導電ペースト１１１を形成し、面積Ａ内に含まれるように面積Ｂのカーボンテープ１２０を配置し、面積Ｂ内に含まれるように面積Ｃの銅テープ１１２を配置する。
【００４４】
本実施形態においては、接続領域１１６ａ，１１６ｂは、平面図の上下方向でそれぞれ１５ｍｍ幅であり、上下方向で導電ペースト１１１幅（１０ｍｍ），カーボンテープ１２０幅（８ｍｍ），銅テープ１１２幅（５ｍｍ）で、透明導電膜１１０上に順次形成される。
【００４５】
上記のように形成された接続領域において、外部電源から調光体に給電を行なうリード線４３を銅テープ１１２上で半田接続した後、半田部分１１４と上記接続領域を覆う状態で電極保護層を形成する。
【００４６】
半田接続にあたっては、鉛フリー半田（加熱温度＝約２００℃），加熱温度の低い超音波半田など、半田１１４の種類は適宜選択される。
電極保護層の材料としては、紫外線硬化性エポキシ樹脂あるいは紫外線硬化性アクリル樹脂が短時間で硬化させることが可能であり好適である。
電極保護層に要求される特性として、絶縁性，耐水性（電蝕防止），機械的強度，保護対象との密着性が挙げられ、重視する目的に応じて適宜選択される。
【００４７】
同図（ａ）〜（ｄ）に、紫外線硬化性樹脂の硬化物からなる電極保護層（保護膜）１１７により接続領域を被覆する形態を示す。
【００４８】
図６（ａ）は、保護膜１１７（ａ，ｂ）が、半田接続部，銅テープ１１２を完全に被覆し、カーボンテープ１２０，導電ペースト１１１は部分的に露出しており、保護膜１１７が透明導電膜１１０にまで至らない被覆形態を示す図示である。
【００４９】
図６（ｂ）は、保護膜１１７（ｃ，ｄ）が、半田接続部，銅テープ１１２，カーボンテープ１２０，導電ペースト１１１を完全に被覆し、透明導電膜１１０が部分的に露出した被覆形態を示す図示である。
【００５０】
図６（ｃ）は、保護膜１１７（ｅ，ｆ）が、半田接続部，銅テープ１１２，カーボンテープ１２０，導電ペースト１１１，透明導電膜１１０を完全に被覆した被覆形態を示す図示である。
【００５１】
図６（ａ）〜（ｃ）では、保護膜１１７は、ハーフカット除去した透明基材１０９を超えない高さで図示されている。ここで本発明に係る調光体は、導電ペースト１１１，カーボンテープ１２０，銅テープ１１２，半田接続部，保護膜１１７の厚さの積算値が、液晶層１０８，透明導電膜１１０，ＰＥＴフィルム１０９の厚さの積算値以上となるように各部の厚みを調整してもよい。つまり、保護膜１１７が接続領域を覆ってしまう構成も許容される。これにより、特に保護膜１１７の塗布厚さによる制御が容易である。加えて上記のように保護膜を設けることにより、ハンダ接合部を保護する保護層の形成に応じて生じる接続領域での材質，厚さ，機械的強度の相違に伴う調光体の折れ，曲がりが生じやすくなるという問題が解消される。
【００５２】
図６（ｄ）は、図６（ｃ）の構成からさらに保護膜の塗布領域を広汎にした変形例である。図６（ｄ）に示すように、保護膜１１７（ｅ，ｆ）が、透明導電フィルム３ａ，３ｂのハーフカット除去された接続領域の全体を覆うように形成され、自身が覆う接続領域が設けられている透明基材とは異なる透明基材の一部にまで延伸している被覆形態を示す図示である。
【００５３】
図６では、液晶層１０８を挟持する下側の透明電極基材（透明基材１０９＋透明導電膜１１０）の透明導電膜１１０に給電するための電極構造（接続領域１１６ａ）に形成する上向きの半田接続部を被覆する保護膜１１７に添字ａ，ｃ，ｅを付し、上側の透明電極基材の透明導電膜１１０に給電するための反転した電極構造（接続領域１１６ｂ）に形成する保護膜１１７に添字ｂ，ｄ，ｆを付して表記している。
【００５４】
保護膜１１７が、導電ペースト１１１（面積Ｃ），カーボンテープ１２０（面積Ａ），銅テープ１１２（面積Ｂ）の各部材とそれぞれ確実に接触して接合するため、各界面における層間剥離の惧れが低減すると共に、液晶層１０８を挟持する透明電極基材のうち、切り欠け（ハーフカット）を形成するため除去した側の透明電極基材との電気的短絡を回避する上では、保護面積の大きい図６（ｄ）に示す被覆形態が４形態のうちで最も好適である。
【００５５】
また、図６（ｄ）の被覆形態では、保護膜１１７の形成に応じて生じる接続領域での材質，厚さ，機械的強度の相違に伴い、調光体の接続領域近辺で段差や境界が発生し、折れ，曲がりが生じやすくなるという問題も起きていたが、当該問題の解消の上でも、図６（ｄ）に示す被覆形態が有効であった。これらにより、透明導電膜上の導電ペーストと銅テープとの接合強度を向上すると共に、リード線など接続部材とのハンダ接合部が保護され、調光体端部の機械的強度，耐候性の向上が図られた構成の電極構造を得ることができた。
【００５６】
以上が本発明の実施形態である。本発明は上記実施形態に限定されるものではない。例えば、上記実施形態では、第１から第３の導電層の３層構成であると説明した。これにより、透明導電膜との接着強度の向上を図っている。これに対し、本発明は第３の導電層である銀ペーストを省いた２層構成を採用することも可能である。このような２層構成を採ることにより、コストを抑えて電気抵抗を安定させることができる。なお、接着強度という観点では、上記実施形態ほどではないものの必要十分な接着強度を確保することができる。つまり、本発明によれば、透明導電膜との接着性が良好であっても、コスト的に高価な導電ペーストの透明導電膜上への形成を割愛した構成でありながら、接合強度の十分な電極構造を持つ調光体が提供される。
【符号の説明】
【００５７】
１  調光体
２  調光層
３（ａ，ｂ）  透明導電フィルム
５（ａ，ｂ）  フィルム基材
６（ａ，ｂ）  透明電極
７（ａ，ｂ）  配向膜
１１  電源
１２  スイッチ
３０    調光体
３３  液晶層
３４（ａ，ｂ）  ＰＥＴフィルム
３５（ａ，ｂ）  透明導電膜
４０  銀ペースト
４１  ピンコネクタ
４１ａ  延出部
４２  ハンダ
４３  リード線
１００ 合わせガラス 
１０１（ａ，ｂ）  板ガラス
１０３，２００  調光体
１０４  空孔
１０６  液晶分子
１０７ 液晶カプセル
１０８ 液晶層
１０９（ａ，ｂ）  ＰＥＴフィルム
１１０（ａ，ｂ）  透明導電膜
１１１ 銀ペースト
１１２ 銅テープ
１１３，２０１  コネクタ
１１４  ハンダ
１１５ リード線
１１７（ａ，ｂ，ｃ，ｄ，ｅ，ｆ，ｇ，ｈ）  保護膜（紫外線硬化性樹脂＝電極保護層）
１２０  カーボンテープ
【図１】
2018022154.tif 000004
【図２】
2018022154.tif 000005
【図３】
2018022154.tif 000006
【図４】
2018022154.tif 000007
【図５】
2018022154.tif 000008
【図６】
2018022154.tif 000009